SiO 2 는 전극 제조 시 전극 의 강도 를 강하 게 할 수 있 다 . 이러 한 SiO 2 의 함량 이 과도 하 게 많 은 경우 에 는 글라스 프릿 의 열팽창 계수 가 과도 하 게 작아질 수 있 고 , 과도 하 게 적 은 경우 에 는 내열성 이 과도 하 게 저하 될 수 있 다 . 따라서 SiO 2 의 함량 은 1 중량 부 이상 19 중량 부 이하 인 것 이 바람직 할 수 있 다 .